(57)【要約】【要訳】  本発明は、多糖から作製可能であるジアンヒドロヘキシトール残基およびポリオール残基を含むポリカーボネートであって、該ポリカーボネートは、ポリマー１ｇあたり０．２〜５ｍｍｏｌの水酸基を有する、ポリカーボネートに関する。ポリカーボネートは、分岐していてよく、適切な架橋剤と反応することができる官能基を有する。ポリカーボネートは、例えばコーティング組成物に使用されることができる。
2010539264.tif 000002
【特許請求の範囲】
【請求項１】
多糖から作製可能であり以下の式（５）により表される二環式エーテルジオール残基およびポリオール残基を含むポリカーボネートであって、前記ポリカーボネートは、ポリマー１ｇあたり０．２〜５ｍｍｏｌのヒドロキシル基を有する、ポリカーボネート。
【化１】
2010539264.tif 000012
【請求項２】
請求項１に記載のポリカーボネートであって、前記ポリカーボネートは、ポリマー１ｇあたり０．４〜１．５ｍｍｏｌのヒドロキシル基を有する、ポリカーボネート。
【請求項３】
請求項１又は２に記載のポリカーボネートであって、前記ポリカーボネートは、数平均分子量１０００〜１００００ｇ／ｍｏｌを有する、ポリカーボネート。
【請求項４】
請求項１ないし３の何れか一項に記載のポリカーボネートであって、前記エーテルジオール残基は以下の何れかの分子から誘導される、ポリカーボネート。
【化２】
2010539264.tif 000013
【化３】
2010539264.tif 000014
【化４】
2010539264.tif 000015
【請求項５】
請求項１ないし４の何れか一項に記載のポリカーボネートであって、エーテルジオール残基の量は当該ポリカーボネートの３０〜９５重量％である、ポリカーボネート。
【請求項６】
請求項１ないし５の何れか一項に記載のポリカーボネートであって、前記ポリオール残基は、ジオールおよび３〜６のＯＨ基を有するポリオールの混合物を含む脂肪族ポリオールから誘導される、ポリカーボネート。
【請求項７】
請求項６に記載のポリカーボネートであって、ジオールと３〜６のＯＨ基を有するポリオールとの間の比は４〜５０である、ポリカーボネート。
【請求項８】
請求項６又は７に記載のポリカーボネートであって、前記ジオールは、エチレングリコール、ジエチレングリコール、ポリエチレングリコール、プロピレングリコール、ジプロピレングリコール、ポリプロピレングリコール、１，５−ペンタンジオール、シクロヘキサンジオール、シクロヘキサンジメタノール、プロパン−１，２−ジオール、プロパン−１，３−ジオール、ブタン−１，２−ジオール、ブタン−１，３−ジオール、ブタン−１，４−ジオール、ブタン−２，３−ジオール、２，２−ジメチル−１，３−プロパンジオール（＝ネオペンチルグリコール）ヘキサン−２，５−ジオール、ヘキサン−１，６−ジオール、２，２−ビス−（４−ヒドロキシ−シクロヘキシル）−プロパン（水素化ビスフェノールＡ）、２，２−ビス［４−（２−ヒドロキシエトキシ）−フェニル］プロパン、ネオペンチルグリコールのヒドロキシピバル酸エステル、ブチルエチルプロパンジオール、エチルメチルプロパンジオール、水素化ビスフェノールＡ、２，２−ビス−（２−ヒドロキシエトキシ）フェニルプロパン及び２，２−ビス−２−ヒドロキシプロポキシフェニルプロパンからなる群から選択される、ポリカーボネート。
【請求項９】
請求項６ないし８の何れか一項に記載のポリカーボネートであって、３〜６のＯＨ基を有する前記ポリオールは、トリメチロールプロパン、トリメチロールエタン、ペンタエリスリトール、１，３，５−シクロヘキサントリオール、グリセロール及びソルビトールからなる群から選択される、ポリカーボネート。
【請求項１０】
請求項１ないし９の何れか一項に記載のポリカーボネートのフィラー又はブロック共重合体の構成ブロックとしての使用。
【請求項１１】
請求項１ないし９の何れか一項に記載のポリカーボネートおよび少なくとも１つの架橋剤を含むコーティング組成物。
【請求項１２】
粉末コーティング組成物である、請求項１１に記載のコーティング組成物。
【請求項１３】
水性塗料組成物である、請求項１１に記載のコーティング組成物。
【請求項１４】
請求項１ないし９の何れか一項に記載のポリカーボネートおよび分散剤を含むラテックス組成物であって、前記ポリカーボネートは、ジイソシアネート化合物と反応されたものである、ラテックス組成物。
【発明の詳細な説明】
【技術分野】
【０００１】
本発明は、再生可能資源の多糖類から誘導されることができる部分（ｍｏｉｅｔｙ）を含み優れた熱抵抗を有するポリカーボネート、これらを作製する方法及びコーティングアプリケーションにおけるこれらポリカーボネートの使用に関する。
【背景技術】
【０００２】
ポリカーボネートは一般に、石油資源から得ることができる原料を用いて生産される。石油資源の枯渇への懸念のため、植物等の再生可能資源から得ることができる原料を用いてポリカーボネートを生産することが望まれている。
【０００３】
他方、以下の式（１）によって表される二環式エーテルジオールは、再生可能資源（例えば多糖類、澱粉等）から、容易に作製することができる。エーテルジオールは、３種類の立体異性体を有する。具体的な用語では、これらは、以下の式（２）で表される１，４：３，６−ジアンヒドロ−Ｄ−ソルビトール（今後この化合物は、本明細書において「イソソルビド」と称される）、以下の式（３）で表される１，４：３，６−ジアンヒドロ−Ｄ−マンニトール（今後この化合物は、本明細書において「イソマンニド」と称される）及び以下の式（４）で表される１，４：３，６−ジアンヒドロ−Ｌ−イジトール（今後この化合物は、本明細書において「イソイジド」と称される）である。
【０００４】
【化１】
2010539264.tif 000003
【０００５】
【化２】
2010539264.tif 000004
【０００６】
【化３】
2010539264.tif 000005
【０００７】
【化４】
2010539264.tif 000006
【０００８】
イソソルビド、イソマンニド及びイソイジドは、それぞれ、Ｄ−グルコース、Ｄ−マンノース、そして、Ｌ−イドーズから生産することができる。例えば、イソソルビドは、Ｄ−グルコースを水素化し、続いて酸性触媒による脱水をすることによって生産することができる。
【０００９】
これまで、上述のエーテルジオールの中でも特にイソソルビドを主なモノマーとしてポリカーボネートに組み込むことが研究されてきた（例えばドイツ未審査特許公開番号２９３８４６４、Ｊｏｕｒｎａｌ  ｆｕｅｒ  ｐｒａｋｔｉｓｃｈｅ  Ｃｈｅｍｉｅ，  ｐ．  ２９８−３１０，  ｖｏｌ．  ３３４，  １９９２，  Ｍａｃｒｏｍｏｌｅｃｕｌｅｓ，  ｐ．  ８０７７−８０８２，  ｖｏｌ．  ２９，１９９６及びＪｏｕｒｎａｌ  ｏｆ  Ａｐｐｌｉｅｄ  Ｐｏｌｙｍｅｒ  Ｓｃｉｅｎｃｅ，  ｐ．  ８７２−８８０，  ｖｏｌ．  ８６，  ２００２）。
【００１０】
しかし、イソソルビドから誘導されたポリカーボネートは貧弱な成形性という課題を抱えており、これは、それらの剛性な構造に起因する、極めて高いガラス転移温度及び溶融粘性によって引き起こされる。
【００１１】
更に、イソソルビド及び種々のジフェノールを含むコポリカーボネートを生産するための方法が報告されている（例えば、特開昭５６−１１０７２３号公報、Ｍａｃｒｏｍｏｌｅｃｕｌａｒ  Ｃｈｅｍｉｓｔｒｙ  ａｎｄ  Ｐｈｙｓｉｃｓ，  ｐ．  ２１９７−２２１０，  ｖｏｌ．  １９８，  １９９７，  Ｊｏｕｒｎａｌ  ｏｆ  Ｐｏｌｙｍｅｒ  Ｓｃｉｅｎｃｅ：  Ｐａｒｔ  Ａ，  ｐ．  １６１１  −１６１９，  ｖｏｌ．  ３５，  １９９７及びＪｏｕｒｎａｌ  ｏｆ  Ｐｏｌｙｍｅｒ  Ｓｃｉｅｎｃｅ：  Ｐａｒｔ  Ａ，  ｐ．  １１２５−１１３３，  ｖｏｌ．  ３７，  １９９９）。これらのコポリカーボネートは、ビスフェノールが、再生可能資源であるとは考えられていない石油から導かれるものであるという不利な点を有する。
【００１２】
他方、脂肪族ジオールから誘導されるポリカーボネートについて言えば、エチレングリコール、１，４−ブタンジオール、１，５−ペンタンジオール、１，６−ヘキサンジオール等から誘導されるポリカーボネートのガラス転移温度は、それぞれ、０〜５℃、−３５℃、−４１℃、そして−５０℃である（例えば、Ｊｏｕｒｎａｌ  ｏｆ  Ｐｏｌｙｍｅｒ  Ｓｃｉｅｎｃｅ：  Ｐｏｌｙｍｅｒ  Ｌｅｔｔｅｒｓ  Ｅｄｉｔｉｏｎ，  ｐ．  ５９９−６０２，  ｖｏｌ．  １８，  １９８０，  Ｍａｃｒｏｍｏｌｅｃｕｌａｒ  Ｃｈｅｍｉｓｔｒｙ  ａｎｄ  Ｐｈｙｓｉｃｓ，  ｐ．  ９７−１０２，  ｖｏｌ．  １９９，  １９９８，  ａｎｄ  Ｐｏｌｙｃａｒｂｏｎａｔｅ  ｒｅｓｉｎ  ｈａｎｄｂｏｏｋ，  ｅｄｉｔｅｄ  ｂｙ  Ｓｅｉｉｃｈｉ  Ｈｏｎｍａ，  Ｎｉｋｋａｎ  Ｋｏｇｙｏ  Ｓｈｉｎｂｕｎ  Ｃｏ．  ｐ．  ２１，  １９９２）。
【００１３】
再生可能資源をこれらの脂肪族ジオールとして使用することは可能であるが、脂肪族ジオールから誘導されたポリカーボネートは、通常、それらの可撓性構造のため、低い融点を有する油状の物質又は固形物であり、貧弱な耐熱性という欠点を有する。脂肪族ジオールから誘導され、より高いガラス転移温度を有するポリカーボネートコポリマーは、これまで報告されていない。
【００１４】
更に、イソソルビド及び脂肪族ジオールのコポリカーボネートに関する報告はほとんどないが、その１つとして、脂肪族ジオール（例えば１，４−ブタンジオール、１，６−ヘキサンジオール、１，８−オクタンジオール又は１，１０−デカンジオール）とイソソルビドとのコポリカーボネートに関する報告を見つけることができる（例えば、Ｏｋａｄａ  ｅｔ  ａｌ，  Ａｂｓｔｒａｃｔ  ｏｆ  ｔｈｅ  ｓｅｖｅｎｔｈ  ｏｐｅｎ  ｓｙｍｐｏｓｉｕｍ  ｏｎ  ”Ｐｏｌｙｍｅｒｓ  ｗｉｔｈ  ｌｏｗ  ｅｎｖｉｒｏｎｍｅｎｔａｌ  ｌｏａｄｓ”：  Ｃｏｎｓｔｒｕｃｔｉｏｎ  ｏｆ  ａ  ｓｕｓｔａｉｎａｂｌｅ  ｍａｔｅｒｉａｌ  ｓｙｓｔｅｍ  ｂａｓｅｄ  ｏｎ  ｐｒｏｄｕｃｔｉｏｎ  ｏｆ  ｐｌａｓｔｉｃｓ  ｗｉｔｈ  ｌｏｗ  ｅｎｖｉｒｏｎｍｅｎｔａｌ  ｌｏａｄｓ  ｆｒｏｍ  ｒｅｎｅｗａｂｌｅ  ｒｅｓｏｕｒｃｅｓ，  Ｓｃｉｅｎｔｉｆｉｃ  Ｒｅｓｅａｒｃｈ  ｏｎ  Ｐｒｉｏｒｉｔｙ  Ａｒｅａｓ  （Ｂ）  ｓｕｐｐｏｒｔｅｄ  ｂｙ  Ｇｒａｎｔ−ｉｎ−Ａｉｄ  ｆｏｒ  Ｓｃｉｅｎｔｉｆｉｃ  Ｒｅｓｅａｒｃｈ  ｏｆ  Ｍｉｎｉｓｔｒｙ  ｏｆ  Ｅｄｕｃａｔｉｏｎ，  Ｃｕｌｔｕｒｅ，  Ｓｐｏｒｔｓ，  Ｓｃｉｅｎｃｅ  ａｎｄ  Ｔｅｃｈｎｏｌｏｇｙ，  ｐ．  ２６−２９，  ２００２，  ａｎｄ  Ｊｏｕｒｎａｌ  ｏｆ  Ｐｏｌｙｍｅｒ  Ｓｃｉｅｎｃｅ：  Ｐａｒｔ  Ａ，  ｐ．  ２３１２−２３２１，  ｖｏｌ．  ４１，  ２００３）。
【００１５】
これらのポリカーボネートはブロックコポリマー又はランダムコポリマーであり、それらのガラス転移温度は脂肪鎖の長さの増加と共に低くなる。これらのガラス転移温度（Ｔｇ）は、それぞれ、６５℃又は５９℃、２６℃又は２０℃、１２℃又は２３℃、そして、−１℃又は７℃と決定されており、これらは熱抵抗が貧弱である。
【００１６】
ＵＳ２００６／０１４９０２４は、イソソルビド、イソマンニド又はイソイジドと脂肪族ジオールとから作製されるポリカーボネートを開示する。これらのポリカーボネートは、９０℃〜１６０℃のＴｇ値、高い分子量、そして、比較的高い含有量の、多糖から誘導されたエーテルジオールを有する。これらのポリカーボネートは、不活性の末端基、例えばフェノキシ末端基を有するように作製される。このことは、これらのポリカーボネートをポリマーとして又は他のポリマーとの混合物として使用することに適しているようにする。これらのポリカーボネートは、これらのポリカーボネートが網状構造の一部を形成する系、又は、末端基の化学反応性が必要である系においては用いることができない。
【００１７】
イソソルビド、イソマンニド又はイソイジドと脂肪族化合物ジオールとから作製されるポリカーボネートを開示する他の刊行物が存在する。全ての場合において、これらのポリマーはフェニル末端基を有し、時折、ポリマーは限られた数のＯＨ基、例えばポリマー鎖１つ当たり１つより少ないＯＨ基、を有する。このような刊行物の例は、ＥＰ１６４０４００、特開２００３−２９２６０３号公報、ＵＳ６１５６８６６及びＷＯ２００５／０６６２３９である。
【００１８】
ＷＯ２００６／０８９９４０は、反応性末端基を有する超分岐ポリカーボネートを記載するが、これらの系は再生可能なモノマーから作製されていない。これらのポリカーボネートは更に、非常に低い分子量及び低いＴｇを有し、このことは、これらを、それなりの機械的特性が必要であるか又は室温より高いＴｇが必要であるいかなるアプリケーションにも適用不可能にする。
【発明の概要】
【発明が解決しようとする課題】
【００１９】
本発明の目的は、反応性末端基を有するポリカーボネートであって、例えば適切な架橋剤により当該ポリカーボネートを架橋することによって物品を作るのに用いることができる、ポリカーボネートを、少なくとも部分的に再生可能資源から作製することである。物品は、３次元の物体であってもよいが、フィルム及びコーテング等であってもよい。
【００２０】
本発明の他の目的は、優れた耐熱性、成形性、色安定性及び／又は透明性を有する新規なポリカーボネート及びポリカーボネート部分を含む材料を提供することである。
【００２１】
本発明の更に他の目的は、本発明の新規なポリカーボネートを作るための方法を提供することである。
【課題を解決するための手段】
【００２２】
本発明は、多糖から作製可能であり以下の式（５）により表されるエーテルジオール残基及びポリオール残基を含むポリカーボネートであって、該ポリカーボネートはポリマー１ｇあたり０．２〜５ｍｍｏｌのヒドロキシル基を有する、ポリカーボネートに関する。
【００２３】
【化５】
2010539264.tif 000007
【００２４】
本発明の好ましい実施例において、ポリカーボネートは１０００〜１００００グラム／モルの数平均分子量を有し、このため、該ポリカーボネートは容易に取り扱われることができ、反応性ヒドロキシル末端基の数は化学反応の実行にとって十分に高い。
【００２５】
本発明のポリカーボネートは、式（６）に従うエーテルジオール（１）繰り返し単位を含む。
【００２６】
【化６】
2010539264.tif 000008
【００２７】
このポリカーボネートは、また、第２の繰り返し単位として、式（７）に従う一般構造を有する分子を含む。
【００２８】
【化７】
2010539264.tif 000009
【００２９】
ここでＹは、以下で説明されるようにポリオールから誘導されるヒドロカルビル化合物である。Ｙは、線形であってもよい（ジオールから誘導される場合）し、又は、分岐していてもよい（２つより多いヒドロキシル基を有するポリオールから誘導される場合）。
【００３０】
これらの多糖から誘導されたエーテルジオール（エーテルジオール（１））は、バイオマスから得ることができる材料であり、再生可能資源と呼ばれている材料のうちの１つである。イソソルビドは、Ｄ‐グルコース（デンプンから得ることができる）を水素化して、水素化された産物を脱水することによって生産することができる。他のエーテルジオール（１）は、異なる原料を使用した類似した反応によって生産されることができる。
【００３１】
エーテルジオール（１）の具体例は、イソソルビド、イソマンニド及びイソイジド他を含み、これらはそれぞれ上の式（２）、（３）及び（４）によって表される。
【００３２】
特に、エーテルジオール（１）残基としてイソソルビド残基を含むポリカーボネートが好ましい。イソソルビドは、デンプン等から容易に生産されることができるエーテルジオール（１）であり、このため、原料として豊富に入手可能である。イソソルビドをエーテルジオール（１）として作製されたポリカーボネートはアモルファスポリマーであり、生産の容易さ、特性の優秀性及び広い範囲の用途といった利点を示す。イソイジドの使用も、多くの利点を示す。イソイジドの両方のヒドロキシル基の反応性は、それらのエキソ方位性のために高く、このことは、本発明において説明されるように、引き続きの反応において利点を与える。また、イソイジドに基づくポリカーボネートは半結晶性材料であり、これはまた、例えば機械的特性に明瞭な利点を与えることができる。
【００３３】
エーテルジオール（１）の量は、ポリカーボネートの１０〜９９重量％、好ましくは３０〜９５重量％、より好ましくは５０〜９０重量％である。
【００３４】
ポリカーボネートは、ポリオール化合物を更に含む。ポリオール化合物は、少なくとも２つのヒドロキシル基を有するヒドロカルビル化合物である。ヒドロカルビル化合物は、例えばＮ、Ｏ、Ｓｉ、Ｂ、Ｓ、Ｐ、Ｆ、Ｃｌ、Ｂｒ及びＩ等の異種原子を含むことができる。形成されたポリカーボネートの色安定性の観点から、１つ又は複数の脂肪族のポリオール化合物を利用することが好ましい。脂肪族のポリオール化合物は、線形、分岐及び／又は飽和した環状構造を有することができる。脂肪族化合物は、例えばＯ、Ｎ、Ｓｉ、Ｂ、Ｓ、Ｐ又はハロゲン原子等の異種原子を含むことができる。
【００３５】
本発明の一実施例において、ポリオールは２〜６のヒドロキシル基を有する脂肪族化合物である。好ましい実施例において、脂肪族のポリオールは、２つのヒドロキシル基を有するポリオール（ジオール化合物）及び３〜６のヒドロキシル基を含むポリオール（ポリオール（３〜６））を含む、少なくとも２つの異なるポリオールの混合物である。ポリオール化合物が少なくとも１つのジオール及び少なくとも１つのトリオール化合物（３つのＯＨ基を有する化合物）を含むことが、最も好ましい。ジオール及びポリオール（３〜６）（例えばトリオール）の混合物の使用は、分岐構造及び複数のヒドロキシル末端基を有するポリカーボネートを得る。本発明のポリカーボネートの複数のヒドロキシル官能基の存在は、多くの利点を与える、例えば、強化された機能性、より高い架橋密度による改善されたコーティング特性（例えばより良い機械特性及び溶剤及びしみに対するより良い化学耐性）、金属へのより良い接着性（多少の遊離ヒドロキシル基が最終的なフィルムに存在する場合）、枝分れの程度を制御することによりＴｇ、溶融粘性、シヤスィニング（ｓｈｅａｒ  ｔｈｉｎｎｉｎｇ）挙動を調整する可能性である。枝分れの程度を上昇させると、溶融粘性及び溶融強さは上昇し、これは、吹き込み成形にとって有利でありえる。シヤスィニングの傾向は、枝分れの程度の増加と共に上昇し、これは、プロセシング技術（例えば押出及び射出成形）に好都合でありえる。
【００３６】
本発明のポリカーボネートは、好ましくは、一分子あたり１．８のＯＨ基を有し、より好ましくは、一分子あたり少なくとも２のＯＨ基を有する。一分子あたりのＯＨ基の量（ｍｏｌＯＨ／ｍｏｌポリマー）は、ＯＨ基の量（ポリマーのｍｍｏｌ／グラム）をポリマーのＭｎ（グラム／ｍｏｌ）で乗じることによって計算される。
【００３７】
ポリオールの分子量は、好ましくは５０〜２５０ｇ／ｍｏｌである。適切なジオールの例は、エチレングリコール、ジエチレングリコール、ポリエチレングリコール、プロピレングリコール、ジプロピレングリコール、ポリプロピレングリコール、１，５−ペンタンジオール、シクロヘキサンジオール、シクロヘキサンジメタノール、プロパン−１，２−ジオール、プロパン−１，３−ジオール、ブタン−１，２−ジオール、ブタン−１，３−ジオール、ブタン−１，４−ジオール、ブタン−２，３−ジオール、２，２−ジメチル−１，３−プロパンジオール（＝ネオペンチルグリコール）、ヘキサン−２，５−ジオール、ヘキサン−１，６−ジオール、２，２−ビス−（４−ヒドロキシル−シクロヘキシル）−プロパン（水素化ビスフェノールＡ）、２，２−ビス［４−（２−ヒドロキシルエトキシ）−フェニル］プロパン、ネオペンチルグリコールのヒドロキシルピバル酸エステル、ブチルエチルプロパンジオール、エチルメチルプロパンジオール、水素化ビスフェノールＡ、２，２−ビス−（２−ヒドロキシルエトキシ）フェニルプロパン及び２，２−ビス−２−ヒドロキシルプロポキシフェニルプロパンである。
【００３８】
好ましいジオールは、エチレングリコール、ジエチレングリコール、プロピレングリコール、１，３−プロパンジオール、１，４−ブタンジオール、ネオペンチルグリコール、１，６−ヘキサンジオール、１，５−ペンタンジオール、シクロヘキサンジメタノール、２，３−ブタンジオール、シクロヘキサンジオール及びプロパンー１，２−ジオールからなる群から選択される。
【００３９】
芳香族のジオールの例は、ジメタノールベンゼン、ビスフェノールＡ及びジエタノールベンゼンを含む。
【００４０】
ポリオール（３〜６）の例は、トリメチロールプロパン、トリメチロールエタン、グリセリン、ペンタエリスリトール、ジペンタエリスリトール、ヘキサントリオール、１，３，５−シクロヘキサントリオール、ソルビトール、ショ糖及びトリス−（２−ヒドロキシルエチル）−イソシアヌレート等並びにエチレンオキシド又はプロピレンオキシドユニットで延長された３〜６のＯＨ基を有するポリオールを含む。
【００４１】
好ましいポリオール（３〜６）は、トリメチロールプロパン、トリメチロールエタン、ペンタエリスリトール、１，３，５−シクロヘキサントリオール、グリセリン及びソルビトールからなる群から選択される。
【００４２】
本発明のポリカーボネートのジオールの量は、１〜９０重量％、好ましくは１０〜７０重量％である。本発明のポリカーボネートが、Ｔｇが室温より上であることが好ましい粉末コーティング等のアプリケーションで使われる場合、ジオールの量は、好ましくは３０〜５０重量％である。
【００４３】
ポリオール（３〜６）の量は０〜７重量％であり、より好ましくは１〜６重量％である。
【００４４】
ジオール対ポリオール（３〜６）の比は、４〜５０であり、より好ましくは５〜２０、又は６から１７である。
【００４５】
本発明のポリカーボネートは、好ましくはヒドロキシル基である末端基を有する。好ましくは、ポリカーボネートはポリマー１グラムあたり０．３〜２ｍｍｏｌのヒドロキシル基を有し、より好ましくはポリマー１グラムあたり０．４〜１．５ｍｍｏｌのヒドロキシル基を有する。ヒドロキシル基の数は、実験の節で定義される電位差滴定によって決定される。
【００４６】
ポリカーボネートの分子量は、好ましくは５００〜２５，０００のｇ／ｍｏｌ（数平均分子量）、より好ましくは７５０〜１０，０００、最も好ましくは１０００〜５０００又は１５００〜４０００ｇ／ｍｏｌである。
【００４７】
本発明のポリカーボネートのガラス転移温度は、−１０〜１８０℃、好ましくは０〜１５０℃、より好ましくは３０〜１００℃である。
【００４８】
本発明のポリカーボネートの重要な利点は、それらが残留の反応性ヒドロキシル官能基を有するということである。ヒドロキシル官能基は、例えばポリイソシアネート（自由であるかブロックされたＮＣＯ基を有する）で架橋されることができ、これはポリ（カーボネートウレタン）ネットワークを生じる。
【００４９】
あるいは、ヒドロキシル基がポリカーボネートの鎖延長又はブロック共重合のために用いられることができる。例えば、ＯＨ官能性ポリカーボネートは、例えばジイソシアネート（ＨＭＤＩ、イソホロンジイソシアネート等に基づいた試薬）でエンドキャッピングされることができ、ＮＣＯ官能性ポリカーボネートを生じる。これらは、例えばポリウレタンラテックスとして用いられることができる。ＮＣＯ官能性ポリカーボネートは、例えば（結晶化可能）ジアミンブロックと（ポリカーボネートユリアを形成する）、ポリアミンと（例えばメラミン、架橋したポリカーボネートウレアを形成する）、及び／又はポリオールと、反応されることができる。
【００５０】
一般に、この種のＮＣＯ官能性オリゴ又はポリカーボネートは、アモルファス樹脂として用いられることができる。本発明の異なる実施例において、本発明の線形の又は枝分かれしたＯＨ官能性ポリカーボネートは、それ自体ジイソシアネートと反応して、枝分かれした又は架橋した、高分子量を有する伸びきり鎖ポリ（カーボネートウレタン）を得ることができる。ヒドロキシル官能性ポリカーボネートを、鎖の端で無水物を形成することができる部分を含むカルボン酸／無水物と反応させることもできる（例えばクエン酸、１，２，３−プロパントリカルボキシ酸、無水トリメリト酸等）。無水物官能性ポリカーボネートは、ジ又はポリアミン、ポリオール及び（ポリ）エポキシによって硬化されることができる。
【００５１】
本発明のポリカーボネートのイソシアネート官能性ポリマーとの反応は、新しいブロックコポリマーを与える。ポリカーボネートのポリイソシアネート等の架橋剤との反応は、高い衝撃耐性（丈夫な材料）、硬さ、優れた透明性、化学抵抗性及び色及び光沢に関して良好な外観を有する、３次元の物体、コーティング又はフィルムを与える。また、脂肪族のポリカーボネートコーテングは、良いＵＶ安定性を有する。
【００５２】
ヒドロキシル官能基は、また、他の官能基に転換されることができる。例えば、これらは、アクリル酸クロリド又はメタクリル酸クロリドと反応して、ＵＶ硬化可能な不飽和末端基を有するポリカーボネート樹脂を形成することができる。酸／無水物官能性ポリカーボネートは、ＯＨ官能性ポリカーボネート樹脂（Ｔｇ＝３５〜１００℃を有する）を、１５０〜１６０℃で例えばクエン酸（バイオベースの多官能性モノマー）又はコハク無水物との溶融物内で反応させることによって得られることができる。これらは、例えば、エポキシ硬化剤（例えばＴＧＩＣ、トリグリシジルトリメリテート及びジグリシジルテレフタレート）と更に反応されることができる。高いＴｇのポリカーボネート樹脂（Ｔｇ＞９０℃）と組み合わせて、エポキシ化された亜麻仁油（ＥＬＯ）が、系を硬化させるために用いられることができる。また、活性化されたＯＨ基を有するβ−ヒドロキシルアルキルアミドが、酸又は無水物官能性ポリカーボネートを架橋するのに用いられることができる。これらの反応は、ポリカーボネートエステルネットワークを生じる。
【００５３】
本発明のポリカーボネートは、通常の芳香族ポリカーボネート又は脂肪族ポリエステル樹脂に勝る多くの利点を有する。ポリカーボネートは（主に）脂肪族系であり、良いＵＶ安定性を有し、バイオベースの材料であり、コモノマーの適当な選択、モノマーの比率及びポリカーボネートの分子量の選択により、調整可能なＴｇ、調整可能な溶融粘性、調整可能な架橋度合いを有する。これらは、向上した加水分解安定性（ポリエステル樹脂においてしばしば使用されるエステル結合の代わりの炭酸塩結合による）、向上した耐久性及び透明性を示す。
【００５４】
本発明は、本発明のポリカーボネートを作る方法にも関する。本発明のポリカーボネートを作る多くの異なった方法が利用できる。よく知られた技術は、溶融重縮合、溶液重合（ホスゲン等の高い反応性の物質と組み合わせる）である。
【００５５】
溶融重縮合は、例えば、カルボニル供与源としてジフェニル炭酸塩又は式（１）に従うジアンヒドロヘキシトールの別個に合成されたジフェニル炭酸塩を用いることによって実行されることができる。前者は、Ｋｒｉｃｈｅｌｄｏｒｆ及びＹｏｋｏｅによって説明されたように（実験例を参照のこと）、エーテルジオールをフェニルクロロ炭酸塩と反応させることによって合成される。こうすることによって、ジアンヒドロヘキシトール（式１）のやや反応性のＯＨ基は、炭酸塩部分に急速に変換される。この方法の利点は、ジオール又はポリオール（３〜６）を有するジアンヒドロヘキシトールビスフェニルカーボネートのエステル転移反応を通じて進行する引き続きの重縮合反応がより急速に進行し、コポリカーボネートへのジアンヒドロヘキシトール（式１）の組み込みがより効率的であるということである。他方、ジフェニル炭酸塩を使用する利点は、その入手可能性、及び、独立した合成ステップが必要でないという事実である。
【００５６】
溶融重縮合反応は、好ましくは重合触媒の存在下で大気圧でジフェニル炭酸塩を有するエーテルジオール（１）及びポリオールを加熱して、引き続いて、反応物を、減圧下で２３０℃以下で加熱しながら（形成されたフェノールを蒸留して除く）攪拌することによって実行されることができる。反応系は、好ましくは、原材料、反応混合物及び反応産物に対して不活性である気体（窒素等）の雰囲気内に保たれる。窒素の他には、アルゴン等の他の不活性ガスが利用できる。エーテルジオール（１）及びポリオールの量は、反応液内にカルボニル供与源の量に対して化学量論の過剰量のヒドロキシル基が存在し、反応後にヒドロキシル官能性ポリカーボネートが得られるような量である。過剰量は、好ましくは、カルボニル供与源の量に対して１〜３０％であり、より好ましくは１０〜２０％である（モル基準で）。
【００５７】
あるいは、別に合成されたジアンヒドロヘキシトールビス（フェニルカーボネート）がポリオールとともに加熱されることができる。その場合、また、モル過剰量のポリオールが、ジアンヒドロヘキシトールビス（フェニルカーボネート）に加えられる。また、比較的高い含有量の式（１）に従うエーテルジオール残基を有し比較的高いＴｇを有するポリカーボネートを得るために、エーテルジオール（１）がジアンヒドロヘキシトール（ビスフェニルカーボネート）に加えられることができる。
【００５８】
反応の初期には、大気圧で加熱反応を実行することが好ましい。これは、オリゴマー形成反応を進行させるので、フェノール等の芳香族のアルコール又は脂肪族のアルコールが反応の後期段階で圧力を減じることによって蒸留除去されるとき、未反応のモノマーが早く蒸留し過ぎてモル比率を変え、重合度を低下させることが防止される。
【００５９】
好ましくは、反応温度は、エーテルジオール（１）の分解を予防して、着色度がより低く高い粘性を有する樹脂を得るために、できるだけ低く保たれる。しかし、適切に重合反応を促進するためには、重合温度は、好ましくは１８０℃〜２８０℃であり、より好ましくは１９０℃〜２３０℃である。
【００６０】
溶融重縮合において、触媒の使用は、重縮合反応を加速することができる。使用可能な触媒は、（ｉ）窒素を含有する塩基性化合物、（ｉｉ）アルカリ金属化合物、（ｉｉｉ）アルカリ土類金属化合物等である。これらは、単独で又は２種類以上の組合わせで用いられることができ、（ｉ）及び（ｉｉ）、（ｉ）及び（ｉｉｉ）、並びに、（ｉ）、（ｉｉ）及び（ｉｉｉ）の組み合わせた使用はしばしば好ましい。アルカリ金属化合物の例は、酢酸亜鉛、チタンブトキシド、水酸化リチウム及び２，２−ビス（４−ヒドロキシルフェニル）プロパンジナトリウム塩である。適切な触媒は、当業者に知られている。
【００６１】
ＯＨ官能性ポリカーボネートへの第２のルートは、塩基及び／又はＨＣＩスカベンジャー（例えばピリジン又はトリエチルアミン）の存在下でのポリオールの溶液内におけるトリホスゲンとの反応である。トリホスゲンは、固体物質であり、従って、扱うのに便利である。重合触媒の影響下で、ホスゲンはｉｎ  ｓｉｔｕで形成され、反応液に存在するポリオール及びエーテルジオール（１）の利用可能なＯＨ基と速やかに反応する。あるいは、ジホスゲン又はホスゲンが用いられることができる。乾燥ジクロロメタン及びジオキサン等の溶剤が用いられることができる。反応は、一般的に−１０〜２５℃の温度で実行される。ホスゲン部分の高い反応性のため、重合はこれらの比較的低い温度で実行されることができ、そして実行されるべきである。ここでも、末端基の種類は、適当な反応化学量論を選択することによって定めることができる。他の重要な反応変数は、モノマー、（トリ）ホスゲン及び塩基の濃度である。望ましくない副産物は環状鎖であり、これは、（トリ）ホスゲン濃度に対して低いモノマー濃度でより容易に形成される。水又はメタノールといった極性溶媒中でのポリマーの（繰り返された）沈殿によって、ポリマーは濾過によって分離され、真空乾燥される。これらの材料は通常、そのＴｇに応じて粉末として得られる。
【００６２】
更に、ポリカーボネートの用途に応じて、種々の機能付与剤が本発明のポリカーボネートに任意に加えられる。この種の物質は、例えば、熱安定剤、安定化補助剤、可塑剤、抗酸化剤、光安定剤、核形成剤、重金属不活性化剤、難燃剤、潤滑油、静電気防止剤、紫外線吸収剤等である。
【００６３】
更に、用途に応じて、本発明のポリカーボネートは、種々の有機又は無機色素、充填剤、繊維等と任意に組み合わせられることができる。充填剤の例は、カーボン、タルク、モンモリロナイト、ハイドロタルサイト等であり、繊維の例は、種々の合成繊維、ガラス繊維、石英繊維、炭素繊維等であり、加えて、ケナフ等の自然繊維である。
【００６４】
上記したように、我々は、再生可能資源から誘導されることができる部分を含んでおり、優れた耐熱性を有している、ポリカーボネートを得ることができる。
【００６５】
優れた耐熱性によって、本発明のポリカーボネートは、種々の用途に広く用いられることができ、これらの用途は、光学部品、例えば光学シート、光ディスク、情報ディスク並びに光学レンズ及びプリズム、種々の機械部品、建築材料、自動車部品、並びに種々の樹脂トレイ及び皿を含む。ポリカーボネートは、これらの用途の中でも、特にフィルム成型製品、例えば光学シートとして特に好ましく用いられることができる。
【００６６】
生物分解性によって、本発明のポリカーボネートは、グリーンハウスフィルム、マルチングフィルムその他を含む農業材料のためのフィルム及びシート、食品包装、一般パッケージング、コンポストバッグその他を含む用途のためのパッケージングフィルム及びシート、テープ等を含む工業材料、種々のパッケージング容器等、そして、環境汚染の防止が必要である種々の用途のための成型品として用いられることができる。
【００６７】
更に、本発明のポリカーボネートは、種々のバイオベースのポリマー、合成樹脂、ゴム等と、例えば、芳香族ポリエステル、芳香族ポリカーボネート、ポリアミド、ポリスチレン、ポリオレフィン、ポリアクリル酸樹脂、ＡＢＳ、ポリウレタン等、加えて、ポリ乳酸及び脂肪族ポリエステルと、混合され合成されて用いられることができる。
【００６８】
本発明のポリカーボネートは、種々の異なるアプリケーションで用いられることができ、例えば、コーティング製剤（粉体コーテング及び溶媒性又は水性の系）、共重合体合成のためのポリオール、構造樹脂、接着剤、インク、複合材料、成型コンパウンド、シート及びつや出し剤、フィルム、エラストマー、流動剤として又はポリマー系の充填剤として用いられることができる。
【００６９】
本発明は、本発明のポリカーボネートで作られる物品にも関する。この種の物品は、例えば構造樹脂、吹き込み成形物及び押出成形された物でありえる。
【００７０】
本発明のポリカーボネートは、粉体コーティング、溶媒性又は水性コーティング組成物等のコーティングアプリケーションに用いられることができる。粉体コーテングにおける使用は、十分に高いＴｇ及び機能性、良好な流動性、良いＵＶ及び加水分解安定性のため有利である。また、溶媒内で又は水性系内でも優れた結果が達成されることができる（例えば１，６−ヘキサンジイソシアネート（ＨＭＤＩ）に基づく従来のポリイソシアネートとともにＯＨ官能化ポリカーボネートを硬化することにより）。
【００７１】
粉体コーティング組成物は、少なくとも１つの樹脂及び少なくとも１つの架橋剤を含む。粉体コーティング組成物とは、ここでは、基板への粉体としての適用に適している固体の組成物を意味する。固体とは、ここでは、大気圧で室温で固体である化合物を意味する。粉体コーティング組成物のガラス温度（Ｔｇ）は、２０℃以上である。好ましくは、Ｔｇは３５℃より高く、より好ましくは４５℃より高い。Ｔｇは、加熱速度毎分１０℃の示差走査熱量測定（ＤＳＣ）によって決定される。
【００７２】
粉体コーティング組成物に存在する架橋剤は、特に重要ではない。架橋剤の性質は、樹脂の官能基の性質によって決定される。架橋剤上の官能基は、樹脂の官能基と反応させることが可能でなければならない。架橋剤の例は、エポキシ樹脂、ポリアミン、イソシアネート、アミノ樹脂、ポリカルボン酸、酸無水物、ポリフェノール、Ｐｒｉｍｉｄ（Ｒ）のような化合物及びこれらの組み合わせである。樹脂の官能基の性質に応じて、架橋剤は樹脂の官能基と反応するように選択される。樹脂及び架橋剤を少なくとも含む組成物は、硬化する。この硬化方法は、コーティングを作る分野の当業者によく知られている。硬化方法の例は、熱硬化、電磁放射線による硬化、例えば紫外線又は電子線硬化である。官能基の性質に応じて、２種（二重硬化）又はより多くの種類の硬化方法を使用することも可能である。
【００７３】
顔料が粉体コーティング組成物内に存在してもよい。顔料は、無機又は有機であってよい。顔料とは、ここでは、粒子からなる物質であって、バインダに実質的に不溶性であり、着色剤として用いられる物質（ＤＩＮ  ５５９４３）を意味する。着色剤は、色を与える物質である。バインダとは、樹脂及び架橋剤の組合せを意味する。本発明によるコーティング組成物及び粉体コーティング組成物における使用に適した顔料は、例えば、白色顔料、有色顔料、黒色顔料、特殊効果顔料及び蛍光顔料である。通常、顔料は、コーティング組成物中に、より詳細には粉体コーティング組成物中に、１〜５０ｗ／ｗ％の量で存在してよい。
【００７４】
加えて、他の成分、例えば、流れ制御剤、触媒、充填剤、光安定剤、生物致死剤及び脱気剤が、粉体コーティング組成物に加えられることができる。
【００７５】
特性は、例えば１３５℃〜２５０℃の温度における１〜１５分の硬化時間の後に達成されることができる。
【００７６】
好ましくは、ヒドロキシル基と反応することができる架橋剤の基は、イソシアネート基である。
【００７７】
架橋剤のイソシアネート官能性は、好ましくは２以上であり、より好ましくは、２〜６である。
【００７８】
イソシアネート単位を有し、６つ以上の原子を有する脂肪鎖を有する架橋剤の原子は、例えば、炭素原子、窒素原子、硫黄原子、酸素原子及び／又はリン原子である。
【００７９】
好ましくは、これら原子は炭素原子である。
【００８０】
架橋剤のイソシアネート基間の脂肪鎖の炭素原子の量は、好ましくは６より多く、例えば３０の炭素原子よりも少ない。好ましくは、炭素原子の量は、８以上であり、より好ましくは９以上である。
【００８１】
好ましくは、架橋剤はブロックされた架橋剤である。なぜなら、架橋剤のイソシアネートは、室温での架橋反応を避け、コーティングの良い貯蔵安定性を提供するために、保護されていなければならないからである。例えば、適切なブロッキング剤は、カプロラクタム、イミダゾール、トリアゾール、ベンゾトリアゾール、ピラゾール、オキシム（例えばアセトキシオキシム）、アセト酢酸エチル、ヒドロキシアミン、イミド、Ｎ−ヒドロキシイミド、フェノール、シクロヘキサノール及びマロン酸エステルからなる群から選択されてよい。
【００８２】
適切な架橋剤は、例えばカプロラクタムでブロックされたジイソシアナート及びトリイソシアネート、例えば、１，１２−ジイソシアネートドデカン、１，８−ジイソシアネートドデカン、１，８−ジイソシアネート（４−イソシアネートメチル）オクタン、１，９−ジイソシアネートノナン、１，１０−ジイソシアネートデカン、１，１１−ジイソシアネートウンデカントリイソシアネート、１，１１−ジイソシアネート（３，６，９−トリオキシ）ウンデカン及び／又はトリイソシアネートである。
【００８３】
前記したように、本発明のポリカーボネートは、水性系においても利用されることができる。この種の系は、例えば本発明のＯＨ官能性ポリカーボネート、ポリアクリレート及び架橋剤としての有機ポリイソシアネートを含むことができる。ポリアクリレートは、例えば部分不飽和ヒドロキシル官能性ポリエステル樹脂に不飽和モノマーの組成をグラフトすることによって得られうる樹脂であってよい。
【００８４】
有機ポリイソシアネートは、疎水性多官能性、好ましくは自由なポリイソシアネートであって、平均ＮＣＯ官能性を２より多く、好ましくは２．５〜５つ持つものであり、（環状）脂肪族、脂環族又は芳香族の性質を持っていてよい。好ましくは、ポリイソシアネートは、２２℃において０．１〜５Ｐａ．ｓの粘性を有してよい。ポリイソシアネートは、ビウレット、ウレタン、ウレトジオン及びイソシアヌレート誘導体を含んでよい。ポリイソシアネートの例は、１，６−ヘキサンジイソシアネート、２，４−トルエンジイソシアネート、２，６−トルエンジイソシアネート、ジフェニルメタン−ジイソシアネート、１，４−ジイソシアネートブタン、１，５−ジイソシアネート−２，２−ジメチルペンタン、２，２，４−トリメチル−１，６−ジイソシアネートヘキサン、１，１０−ジイソシアネートデカン、４，４−ジイソシアネート−シクロヘキサン、２，４−ヘキサヒドロトルエンジイソシアネート、２，６−ヘキサヒドロトルエンジイソシアネート、ノルボルナンジイソシアネート、１，３−キシリレンジイソシアネート、１，４−キシリレンジイソシアネート、１−イソシアネート−３−（イソシアネートメチル）−１−メチルシクロヘキサン、ｍ−α，α−α’，α’−テトラメチルキシリレンジイソシアネート、１，８−ジイソシアネート−４−（イソシアネートメチル）オクタン、イソフォロンジイソシアネート又はビス（イソシアネートシクロヘキシル）メタン及びこれらの誘導体並びにこれらの混合物を含む。通常、これらの物は、周囲温度で液体であり、広範囲に市販されている。好ましいのは、１，６−ヘキサンジイソシアネート及びイソホロンジイソシアネートの環状トリマー（イソシアヌレート）である。通常、これらの化合物は、これらのより高い相同物を少量含む。また、イソシアナート付加物が、用いられることができる。その例は、３モルのトルエンジイソシアネートに対して１モルのトリメチロールプロパンの付加生成物、３モルのｍ−α，α−α’，α’−テトラメチルキシレンジイソシアネートに対して１モルのトリメチロールプロパンの付加生成物である。任意に、親水性ポリイソシアネートは、部分的に疎水性ポリイソシアネートと置換されることができる。この種の親水性ポリイソシアネートは、非イオン基、例えば上記のＣ１〜Ｃ４アルコキシポリアルキレン酸化物基で置換されたポリイソシアネート化合物であってよい。好ましくは、固体ポリイソシアネート化合物全体（すなわち、有機、疎水性及び親水性ポリイソシアネート）に対して１〜３０重量％、より好ましくは２〜２０重量％、最も好ましくは５〜１５重量％の非イオン基が存在する。好ましいのは、１，６−ヘキサンジイソシアネート及びイソホロンジイソシアネートのメトキシポリエチレングリコールで置換されたものである。
【００８５】
水性組成物は、また、反応性希釈剤、例えば水溶性の一価又は（好ましくは）ポリオールを有してもよい。一価アルコールの例は、ヘキシルグリコール、ブトキシエタノール、１−メトキシ−プロパノール、２，１−エトキシ−プロパノール、２，１−プロポキシプロパノール、２，１−ブトキシ−プロパノール、２，２−メトキシブタノール、１−イソブトキシ−プロパノール−２、ジプロピレングリコールモノメチルエーテル、ジアセトンアルコール、メタノール、エタノール、プロパノール、イソプロパノール、ブタノール、２−ブタノール、ペンタノール、ヘキサノール、ベンジルアルコール及びこれらの混合物を含む。ポリオールの例は、エチレングリコール、ジエチレングリコール、プロピレングリコール、異性体ブタンジオール、ポリエチレン酸化物グリコール又はポリプロピレン酸化物グリコール、トリメチロールプロパン、ペンタエリスリトール、グリセロール及びこれらの混合物を含む。
【００８６】
本発明のポリカーボネートを含む水性系組成物は、水性組成物であるため、本質的に水からなる溶媒／分散媒を含む。しかし、組成の液体含有物の約２０重量％が有機溶媒であってもよい。適切な有機溶媒としては、ジメチルジプロピレングリコール、ジアセトンアルコールのメチルエーテル、酢酸エチル、酢酸ブチル、酢酸エチルグリコール、酢酸ブチルグリコール、１−メトキシ−２−プロピル酢酸塩、ブチルプロピオン酸塩、エトキシエチルプロピオン酸塩、トルエン、キシレン、メチルエチルケトン、メチルイソブチルケトン、メチルアミルケトン、エチルアミルケトン、ジオキソラン、Ｎ−メチル−２−ピロリドン、ジメチル炭酸塩、プロピレン炭酸塩、ブチロラクトン、カプロラクトン及びこれらの混合物を挙げることができる。
【発明を実施するための形態】
【００８７】
実験方法
実験材料
イソソルビド（ＩＳ、ポリマー等級Ｐｏｌｙｓｏｒｂ（登録商標）Ｐ、９８．５＋％）及びイソイジド（ＩＩ、９９．８％）は、Ｒｏｑｕｅｔｔｅ  Ｆｒｅｒｅｓから贈られた。イソマンニド（ＩＭ（９７＋％））及びイソソルビド（９８＋％）は、Ａｇｒｏｔｅｃｈｎｏｌｏｇｙ  ａｎｄ  Ｆｏｏｄ  Ｉｎｎｏｖａｔｉｏｎｓから贈られた。炭酸ジエチル（１，３−プロパンジオール（ＰＤ（９９＋％）））クロロ蟻酸メチル、クロロ蟻酸エチル、フェニルクロロ炭酸塩、ピリジン（９９．８％、無水）、トリエチルアミン（９９．５％）、酢酸亜鉛、クエン酸（無水、９９＋％）、ジホスゲン（トリクロロメチルクロロ炭酸塩、９７＋％）、ｔｅｒｔ−ブチルグリシジルエーテル、トリグリシジルイソシアヌレート（ＴＧＩＣ））、ジブチルスズジラウレート及びメタノール中のＫＯＨの標準化溶液はＡｌｄｒｉｃｈから購入した。Ｔｉｔａｎｉｕｍ（ＩＶ）ｎ−ブトキシド、ジフェニル炭酸塩、ジメチル炭酸塩、トリメチロールプロパン、４−ジメチルアミノピリジン及び無水酢酸はＡｃｒｏｓ  Ｏｒｇａｎｉｃｓから購入した。トリホスゲン（ビス（トリクロロメチル炭酸塩）はＦｌｕｋａから得た。１，４−ブタンジオールは、Ｍｅｒｃｋから得た。全ての溶媒は、Ｂｉｏｓｏｌｖｅから供給された。ＤＭＳＯ−ｄ６は、Ｃａｍｐｒｏ  Ｓｃｉｅｎｔｉｆｉｃから購入した。Ｖｅｓｔａｇｏｎ  Ｂ１５３０は、Ｄｅｇｕｓｓａから贈られた。Ｄｅｓｍｏｄｕｒ  Ｎ３６００及びＤｅｓｍｏｄｕｒ  ＢＬ３２７２から贈られた。Ｉｒｇａｎｏｘ  ＨＰ２９２１はＣｉｂａ  Ｓｐｅｃｉａｌｔｙ  Ｃｈｅｍｉｃａｌｓから贈られた。全ての化学物質は、得られたままの状態で用いた。
【００８８】
イソソルビド、イソイジド及びイソマンニドのジフェニル炭酸塩誘導体の合成。
【００８９】
ジアンヒドロヘキシトールビスフェニルカーボネートは異なる三つのジアンヒドロヘキシトールに基づいて合成された：イソソルビド、イソイジド及びイソマンニド。合成方法は、３つの異性体について同じであったが、ここではイソイジドについて記載する：
【００９０】
イソイジド（１５．０５ｇ、０．１０３モル）及びピリジン（１７．９６ｇ、０．２２７モル）を２００ｍＬのテトラヒドロフラン（ＴＨＦ）に溶解した。フェニルクロロ炭酸塩（３５．４７ｇ、０．２２７モル）を撹拌しながら５〜１０℃で約２時間かけて液滴で加えた。反応は、室温で４時間続けた。その後、反応液を脱塩水に注入し、白い沈降物が産出した。この固体をガラスフィルタ（細孔径４）に集め、ＮａＨＣＯ３の５重量％水溶液で洗浄し、水で数回洗浄した。粗産物を酢酸エチルから再結晶し、ガラスフィルタ（細孔径４）上に濾過によって集め、４０℃で真空乾燥させた（Ｋｒｉｃｈｅｌｄｏｒｆ  ｅｔ  ａｌ．  Ｍａｃｒｏｍｏｌｅｃｕｌｅｓ  ２９，  ｐ．  ８０７７，  １９９６  ａｎｄ  Ｙｏｋｏｅ  ｅｔ  ａｌ．，  Ｊ．  Ｐｏｌ．  Ｓｃｉ．  ｐａｒｔ  Ａ，  ４１，  ｐ．  ２３１２，  ２００３ｌと同じ手順である）。収率は、６５．７％であった。純度は、１Ｈ  ＮＭＲによって９８＋％と測定された。
【００９１】
ジアンヒドロヘキシトールビス（アリール炭酸塩）からの直鎖及び分岐ポリカルボネート（共）重合体の合成。
【００９２】
例１  
イソイジドビスフェニルカーボネート（１２．４６ｇ、３２．０ｍｍｏｌ）、１，３−プロパンジオール（２．９４ｇ、３９．０ｍｍｏｌ）、酢酸亜鉛（ジオールの量に対して０．０５ｍｏｌ％）及びＩｒｇａｎｏｘ  ＨＰ  ２９２１（ジオールの量に対して０．５重量％）を２５０ミリリットルの丸底ガラスフランジ反応器に計り入れた。反応器には、縮合生成物を集めるためにディーンスターク型凝縮器を付けた。合成の最初の間、機構には、酸化を制限してフェノールの輸送を容易にするために不活性ガスを連続的に流した。撹拌しながら、混合物を加熱マントルを使用して１８５℃まで加熱した。その後、形成されたフェノールの蒸留を維持するために、反応温度を段階的に上げた。最大反応温度は、２１０℃であった。３時間後、典型的な圧力を１〜５ｍｂａｒとして真空処理を２０５〜２１０℃で開始した。フェノールが蒸留されなくなるまで真空をかけ、その後、ポリマーを反応器から出し、冷えて固化するようにした。収率：７．１９ｇ（７６．２％）。Ｍｎ＝３１００ｇ／ｍｏｌ、ＰＤＩ＝２．１、Ｔｇ＝３５．６℃、ＯＨ値＝７６．４ｍｇＫＯＨ／ｇ。これは、１．３６ｍｍｏｌ  ＯＨ／ｇポリマー又は計算値４．２ＯＨ基／分子に等しい。
【００９３】
例２
イソソルビドビス（フェニルカーボネート）（１５．１９ｇ、３９．３ｍｍｏｌ）、イソソルビド（２．０９ｇ、２７．５ｍｍｏｌ）、トリメチロールプロパン（０．４２ｇ、３．１ｍｍｏｌ）、酢酸亜鉛（ジオールの量に対して０．０５ｍｏｌ％）及びＩｒｇａｎｏｘ  ＨＰ  ２９２１（ジオールの量に対して０．５重量％）を２５０ミリリットルの丸底ガラスフランジ反応器に計り入れた。反応器には、縮合生成物を集めるためにディーンスターク型凝縮器を付けた。合成の最初の間、機構には、酸化を制限してフェノールの輸送を容易にするために不活性ガスを連続的に流した。その後、反応温度を段階的に上昇させて形成したフェノールの蒸留を維持した。最大反応温度は、２１０℃であった。３時間後、典型的な圧力を１〜５ｍｂａｒとして真空処理を２０５〜２１０℃で開始した。フェノールが蒸留されなくなるまで真空をかけ、その後、ポリマーを反応器から出し、冷えて固化するようにした。収率：９．３１ｇ（７２．８％）。Ｍｎ＝３６００ｇ／ｍｏｌ、ＰＤＩ＝３．２、Ｔｇ＝７８．８℃、ＯＨ値＝５０．４ｍｇＫＯＨ／ｇ。これは、０．９０ｍｍｏｌ  ＯＨ／ｇポリマー又は計算値３．２ＯＨ基／分子に等しい。
【００９４】
ジフェニル炭酸塩を用いたポリカルボネート（共）重合体の合成。
【００９５】
ポリカルボネート（共）重合体を、種々のジアンヒドロヘキシトールの重縮合によって合成した（おそらくジフェニル炭酸塩によるエステル転移反応により、他のジオール部分と共に）。
【００９６】
実験３
イソイジド（１５．３１ｇ、１０５ｍｍｏｌ）、ジフェニル炭酸塩（２０．４０ｇ、９５ｍｍｏｌ）、酢酸亜鉛（（１．６ｍｇ、２×１０−５ｍｏｌ））及びＩｒｇａｎｏｘ  ＨＰ  ２９２１（０．２０ｇ）を２５０ミリリットルの丸底ガラスフランジ反応器に計り入れた。反応器には、縮合生成物（この場合はフェノール）を集めるためにビグリューカラム及びディーンスターク型凝縮器を付けた。合成の最初の間、機構には、酸化を制限して反応混合物からのフェノールの除去を容易にするために不活性ガスを連続的に流した。撹拌しながら、混合物を加熱マントルを使用して１６０℃まで加熱した。透明な溶融物が得られた。その後、フェノールの蒸留を維持するために反応温度を段階的に２３０℃まで上げた。４時間後、典型的な圧力を１〜３ｍｂａｒとして真空処理を２３０〜２４５℃で開始した。真空処理を２時間実行し、これは溶融粘度の急速な上昇を生じた。ポリマーを反応器から出し、冷えて固化するようにした。生成物は、クロロホルム、ジクロロメタン及びヘキサフルオロイソプロパノールに溶解するが、ＴＨＦには溶解しない。収率：１７．９ｇ（９９％）。Ｍｎ＝４６００ｇ／ｍｏｌ、ＰＤＩ＝２．３、Ｔｇ＝１４８．２℃、ＯＨ値＝３４．０ｍｇＫＯＨ／ｇ。これは、０．６０ｍｍｏｌ  ＯＨ／ｇポリマーに等しい。
【００９７】
トリホスゲンをカルボニル源として用いたポリカルボネート（共）重合体の合成
【００９８】
ポリカルボネート（共）重合体を、ジアンヒドロヘキシトールの重縮合によって合成した（おそらくホスゲン化により、他のジオール部分と共に）。ホスゲンの代わりに、その誘導体トリホスゲンが用いられた。工程は、イソソルビドについて説明されている。
【００９９】
例４
イソイジド（３．３５ｇ、２２．９ｍｍｏｌ）、トリホスゲン（２．５２ｇ、８．５ｍｍｏｌ）及びグリセロール（０．３７ｇ、２．３ｍｍｏｌ）を２５０ミリリットルの丸底ガラスフランジ反応器に計り入れ、続いて、１，４−ジオキサン（２０ｍｌ）及びジクロロメタン（８０ｍｌ）の混合物に溶解した。ジクロロメタン（２０ｍｌ）で希釈されたピリジン（８．３７ｇ、１０５．８ｍｍｏｌ）を撹拌しながら液滴で加えた。７時間後に、反応混合物はその最初の量の４分の１に（減圧を加えることにより）濃縮されて、冷たいメタノール（５００ｍｌ）に注がれた。沈殿したポリカーボネートを、濾過によって分離して、ジクロロメタン／メタノールからの２回目の洗浄を溶解／沈殿によって行った。分離の際に、ポリカーボネートは一晩真空中で４０℃で乾燥させた。収率：２．２３ｇ（５２％）。Ｍｎ＝３９００ｇ／ｍｏｌ、ＰＤＩ＝３．３、Ｔｇ＝１０９．８℃、ＯＨ値＝３３．３ｍｇＫＯＨ／ｇ。これは、０．５９ｍｍｏｌ  ＯＨ／ｇポリマー又は計算値２．３ＯＨ基／分子に等しい。
【０１００】
従来型の架橋剤を使用したバイオベースのポリカーボネート（共）重合体の硬化。
【０１０１】
ヒドロキシル官能性ポリカーボネート（共）重合体を以下を用いて硬化した：Ｉ）ヘキサメチレンジイソシアネートのトリマー（ＮＣＯ当量＝１８３ｇ／モル（商品名：Ｄｅｓｍｏｄｕｒ  Ｎ３６００））及びＩＩ）イソホロンジイソシアネートのε−カプロラクタムブロックトリマー（ＮＣＯ当量＝２７５ｇ／モル（商品名：Ｖｅｓｔａｇｏｎ  Ｂ１５３０））。Ａｄ１）０．３〜０．５ｇのポリカーボネートが入った０．８ｍＬのＮ−メチル−２−ピロリドン（ＮＭＰ）溶液を調製した。別に、Ｄｅｓｍｏｄｕｒ  Ｎ３６００（１．０５モル当量、滴定データから計算した）が入った０．２ｍＬのＮＭＰ溶液を調製した。２つの溶液を混合し、ドクターブレードを使用して、２５０μｍの厚みを有する湿式フィルムとしてアルミニウム基板に直接適用した。室温で乾燥させた後、フィルムを２０分間Ｎ２下で１８０℃で硬化させた。Ａｄ２）０．３〜０．５ｇのポリカーボネート、１．０５モル当量の架橋剤及び０．５重量％（用いられたポリカーボネートの量に対して）のジブチリン１０ジラウレートが入った１ｍＬのＮＭＰを調製した。その後、約２５０μｍの厚みを有するフィルムをアルミニウム基板に適用した。フィルムを室温で放置して乾燥させ、これに、窒素下で３０分間、２００℃での硬化が続いた。両方の種類の硬化剤がポリ（カーボネートウレタン）を生じた。
【０１０２】
【表１】
2010539264.tif 000010
［１］  Ｉ＝Ｄｅｓｍｏｄｕｒ  Ｎ３６００、ＩＩ＝Ｖｅｓｔａｇｏｎ  Ｂ１５３０
［２］  溶媒中に浸した布でラビングすることにより測定、
＋＝良、＋／−＝中位、−＝劣
［３］  リバース衝撃試験により測定、
＋＝良、＋／−＝中位、−＝劣
【０１０３】
全てのコーティングは、良好な溶媒及び衝撃耐性を有する。これらのケーニッヒ硬さは、約２００〜２２０ｓである。これらの平均膜厚は、３０〜５０μｍである。コーティングは、無色から薄黄色で、透明で光沢がある。
【０１０４】
測定法
ＳＥＣ分析は、Ｓｈｉｍａｄｚｕ  ＬＣ−１０ＡＤポンプ及びＷＡＴＥＲＳ  ２４１４示差屈折率検出器を備えた構成を使用して行われた（３５℃で）。注入は、ＭＩＤＡＳ自動注入器によって注入量５０μＬでなされた。ＰＳＳ（２*ＰＦＧ−ｌｉｎ−ＸＬ、７μｍ、８*３００ｍｍ、４０℃）カラムを使用した。１，１，１，３，３，３−ヘキサフルオロ−２−プロパノール（ＨＦＩＰ）を１．０ｍＬ／分の流速で溶出剤として使用した。較正曲線は、ＰＭＭＡ標準を用いて得られた。データ収集及びプロセシングは、Ｖｉｓｃｏｔｅｋ  ＯｍｎｉＳｅｃ  ４．０及びＷａｔｅｒｓ  Ｅｍｐｏｗｅｒ  ２．０ソフトウェアを使用して実行された。
【０１０５】
Ｖａｒｉａｎ  Ｍｅｒｃｕｒｙ  Ｖｘ（４００ＭＨｚ）分光計を使用して、１Ｈ  ＮＭＲ及び１３Ｃ  ＮＭＲスペクトルが得られた。重水素化クロロホルムが溶剤として用いられた（別段の指定のない限り）。
【０１０６】
ポリマーサンプルの熱安定性は、Ｐｅｒｋｉｎ−Ｅｌｍｅｒ  Ｐｙｒｉｓ  ６  ＴＧＡ装置を使用して測定された。約１０ｍｇのポリマーを２０ｍＬ／分のＮ２流れの下で、加熱速度１０℃／分で４０℃から７００℃まで加熱した。結果は、Ｐｙｒｉｓ  ４．０１ソフトウェアを使用して分析された。
【０１０７】
ＤＳＣ測定は、ＴＡ  ＩｎｓｔｒｕｍｅｎｔｓのＤＳＣ  Ｑ１００によって実行された。ＭＡＬＤＩ−ＴｏＦ  ＭＳ測定は、Ａｐｐｌｉｅｄ  ＢｉｏｓｙｓｔｅｍｓのＶｏｙａｇｅｒ  ＤＥ−ＳＴＲによって実行された。較正は、低い側の質量範囲についてはポリ（エチレンオキサイド）標準で、高い側の質量範囲についてはポリスチレン標準によって実行された。質量精度は、０．２Ｄａｌｔｏｎより良く、質量解像度はおよそｍ／ｚ  １２，０００であった。ＤＣＴＢ（トランス−２−［３−（４−ｔｅｒｔ−ブチルフェニル）−２−メチル−２−プロペニリデン］マロノニトリル）が、マトリックスとして使われた。カリウムトリフルオロアセテート（Ａｌｄｒｉｃｈ、＞９９％）をカチオン化剤として用いた。マトリックス（４０のｍｇ／ｍＬ）、カリウムトリフルオロアセテート（５ｍｇ／ｍＬ）及びポリエステルサンプル（１ｍｇ／ｍＬ）が入ったＴＨＦの溶液を５：１：５の比率で前もって混合した。混合物を、その後ターゲットに手で適用し、放置して乾燥させた。スペクトルは、正極性でリフレクタモードで記録された。
【０１０８】
電位差滴定は、Ａｇタイトロードを取り付けたＭｅｔｒｏｈｍ  Ｔｉｔｒｉｎｏ  ７８５ＤＭＰ自動滴定装置を使用して実行された。全ての滴定は、二重で実行された。ポリエステルヒドロキシル末端基は、室温で、無水酢酸で溶液（ＮＭＰ）中でアセチル化され（４−ジメチルアミノピリジンを触媒として使用した）、生じた酢酸の標準化された０．５Ｎ  メタノールＫＯＨ溶液による滴定が続いた。ブランク測定は、水酸値を得るのに必要であった。水酸値（ＯＨＶ）は、１ｇの物質中のヒドロキシル基に対する、水酸化カリウム当量のミリグラム数（下の式を参照のこと）である。全ての滴定は、二重で実行された。
【数１】
2010539264.tif 000011
【０１０９】
ここで、ＯＨＶ＝水酸値（ｍｇ  ＫＯＨ／ｇ）、Ｖｂ＝ブランクを適定するのに必要なメタノールＫＯＨ溶液の体積（ｍＬ）、ＶＳ＝サンプルを適定するのに必要なメタノールＫＯＨ溶液の体積（ｍＬ）、Ｎ  ＫＯＨ溶液（モル／Ｌ）の規定度、５６．１＝ＫＯＨのモル質量（ｇ／ｍｏｌ）、ＷＳ＝サンプル重量（ｇ）。
【０１１０】
動的機械分析（ＤＭＡ）は、平行板形状を有するＴＡ  Ｉｎｓｔｒｕｍｅｎｔｓ  ＡＲ１０００−Ｎ  Ｒｈｅｏｌｙｓｔレオメータを使用して実行された。データ収集は、Ｒｈｅｏｌｏｇｙ  Ａｄｖａｎｔａｇｅ  Ｉｎｓｔｒｕｍｅｎｔ  Ｃｏｎｔｒｏｌ  Ａｒソフトウェアによってなされ、データ分析はＲｈｅｏｌｏｇｙ  Ａｄｖａｎｔａｇｅ  Ｄａｔａ  Ａｎａｌｙｓｉｓソフトウェアでなされた。
【０１１１】
架橋及びコーティング特性は、幾つかの特性評価法を使用して、室温で、評価された：アセトン摩擦試験（溶媒耐性試験：サンプルをアセトンに浸した布でこする。１５０−２００回の摩擦の後に損傷が見られなければ、コーティングは良好なアセトン耐性を有する）、急速変形試験（リバースインパクト試験（ＡＳＴＭ  Ｄ  ２７９４））及び振り子減衰値試験（ｐｅｎｄｕｌｕｍ  ｄａｍｐｉｎｇ  ｔｅｓｔ）（ＡＳＴＭ  Ｄ  ４３６６、ケーニッヒ硬さの測定用）。
【国際調査報告】
2010539264.tif 000016
2010539264.tif 000017
2010539264.tif 000018